Brevet FR3041808A1 — publié le 20170331

DOMAINE DE L'INVENTION La présente invention concerne, en général, une cellule mémoire résistive, et plus particulièrement, une cellule mémoire résistive non volatile et son procédé de réalisation. ARRIERE-PLAN TECHNOLOGIQUE Les mémoires résistives de type OxRRAM (acronyme en anglais pour « Oxide-Based Resistive Random Access Memories ») comprenant typiquement une couche d'oxyde métallique, sont préférentiellement choisies pour les applications non-volatiles, dans le but de remplacer les mémoires de type Flash. Elles présentent notamment pour avantage d'être compatibles avec le procédé de fin de ligne (acronyme BEOL en anglais pour « Back-End Of Line ») de la technologie CMOS (acronyme en anglais pour « Complementary Metal-Oxide-Sem iconductor »). Les mémoires résistives OxRRAM sont des dispositifs comprenant notamment une couche d'oxyde métallique disposée entre deux électrodes. La résistance électrique de tels dispositifs peut être modifiée par des opérations d'écriture et d'effacement. Ces opérations d'écriture et d'effacement permettent de faire passer le dispositif à mémoire résistive OxRAM d'un état basse résistance LRS (acronyme en anglais pour « Low Resistive State ») à un état haute résistance HRS (acronyme en anglais pour « High Resistive State »), et inversement. Lors d'étapes de programmation, c'est-à-dire lorsqu'une tension et un courant suffisants sont appliqués au dispositif, avec une limitation en courant traversant le dispositif, inférieure, par exemple, à quelques milliampères (mA), des filaments conducteurs peuvent sélectivement être crées (état LRS) et être rompus (état HRS) entre les électrodes au travers de la couche d'oxyde. De cycle en cycle, les résistances des états basse résistance LRS et haute résistance HRS ont tendance à évoluer. Une variabilité de ces 30 résistances LRS et HRS est donc observée au cours de la vie de ces cellules mémoires. Cette variabilité est également observée de cellule à cellule. 3041808 2 Cette variabilité est particulièrement importante pour l'état de haute résistance HRS, induisant une diminution de la fenêtre de programmation, voire une perte totale de la fenêtre de programmation. Ce problème de variabilité est aujourd'hui un réel frein à l'industrialisation. 5 Ce souci demeure malgré de nombreux efforts réalisés dans le domaine des procédés de réalisation des mémoires résistives et de méthodes de programmation. 10 Par ailleurs, de nombreuses études ont été réalisées afin de réduire la variabilité des performances électriques par la réduction de la surface de contact entre l'une des électrodes et la couche d'oxyde. En particulier, il a été montré dans la publication : « Conductive Filament Control in Highly Scalable Unipolar Resistive Switching Devices for Low-Power 15 and High-density Next Generation Memory », Kyung-Chang Ryoo et al., IEDM2013, qu'une solution pour réduire les dimensions du dispositif est de réduire la surface de contact entre l'une des électrodes et la couche d'oxyde. Cette solution implique des procédés de mise en oeuvre complexes et couteux. Le document US8470681 propose d'ajouter un élément de perturbation 20 dans la couche d'oxyde et sur l'électrode inférieure, de sorte à favoriser la formation d'un filament conducteur au niveau de la zone où se situe ledit élément de perturbation. L'ajout de cet élément génère un champ de contraintes plus important dans le dispositif. Dans ce même document, un autre mode de réalisation consiste à réaliser une forme en cône ou en pyramide dans 25 l'électrode inférieure, avant de procéder au dépôt de la couche d'oxyde. Ces solutions ont pour inconvénients de rajouter de nombreuses étapes de réalisation du dispositif. Par ailleurs ces étapes sont complexes et il est peu aisé d'atteindre une bonne reproductibilité. Par ailleurs, la réduction de la surface de l'électrode supérieure rend complexe la reprise de contact au niveau de cette électrode. Le document FR2998708 propose de minimiser les dimensions du point mémoire formé par le matériau à l'intérieur duquel se créer le filament conducteur entre les deux électrodes de la cellule mémoire CBRAM. L'invention 3041808 3 concerne essentiellement les « mémoires à conduction ionique (mémoires CBRAM ou « Conductive Bridging RAM », mais peut être étendue à d'autres types de mémoires. Elle requiert plusieurs niveaux de lithographie. Une des séquences technologiques proposées est la suivante : réalisation d'une ligne 5 métallique, réalisation d'une électrode inférieure inerte, par exemple, par un procédé damascène, réalisation d'une électrode de confinement comprenant un matériau soluble, dépôt d'un diélectrique, réalisation d'un via additionnel par lithogravure, réalisation d'espaceurs (dépôt, gravure), remplissage par un matériau, polissage mécano-chimique, puis nouveau dépôt d'une couche 10 diélectrique, réalisation d'un via par lithogravure, réalisation d'espaceurs et remplissage par un matériau. L'objectif est de créer un effet de pointe sur l'électrode supérieure, mais de conserver un volume d'électrolyte suffisant (applications CBRAM). Le document US8377789 vise un même objectif en recherchant un effet de pointe sur l'oxyde métallique de transition. 15 Des inconvénients apparaissent dans ce type de dispositif. Tout d'abord, des problèmes peuvent survenir lors des remplissages de via, en particulier dans une optique de minimisation des dimensions. Par ailleurs, le procédé de réalisation de tels dispositifs est difficile à mette en oeuvre en terme de réalisation technologique et de reproductibilité. 20 Ainsi dans toutes les solutions connues, afin de former une surface de contact réduite entre l'une au moins des électrodes et la couche d'oxyde, il est nécessaire de recourir à des étapes multiples et donc coûteuses. Notamment, les étapes de lithographie, de dépôts, de planarisation, nécessaires à 25 l'obtention de dimensions nanométriques au niveau du contact entre les électrodes et le matériau diélectrique de la couche d'oxyde sont complexes et requièrent des étapes de développement lourdes et pas toujours parfaitement reproductibles. Par ailleurs, une reprise de contact réalisée sur une petite surface entraîne inévitablement des contraintes supplémentaires au niveau de 30 l'industrialisation. La présente invention vise à résoudre tout ou, du moins, une partie des inconvénients des techniques actuelles. Il serait notamment avantageux de 3041808 4 proposer une solution pour réduire, voire supprimer, la variabilité des résistances HRS et/ou LRS observées cycle après cycle pour des dispositifs à mémoire résistive, tout en limitant ou évitant les inconvénients des procédés de réalisation connus de l'art antérieur mentionnés ci-dessus. 5 RESUME DE L'INVENTION La présente invention concerne un procédé de réalisation d'une cellule mémoire résistive à partir d'un empilement de couches comprenant au moins une première électrode et une couche diélectrique surmontant la première 10 électrode. Le procédé comprend une étape de formation d'une deuxième électrode comprenant au moins une étape de dépôt de la deuxième électrode sur la couche diélectrique, une étape de définition du contour de ladite deuxième électrode, de sorte à ce que la deuxième électrode forme un élément en saillie 15 au-dessus de la couche diélectrique présentant des flancs courbes ou inclinés par rapport à la perpendiculaire à un plan dans lequel s'étend principalement la couche diélectrique. Le procédé de la présente invention permet de réaliser une cellule 20 mémoire en utilisant des étapes simples de lithographie et de gravure de la deuxième électrode. Au lieu de minimiser le plus possible les dimensions de la couche diélectrique à l'intérieur de laquelle se forme ou se déforme le filament conducteur pour passer alternativement des états LRS et HRS, l'invention prévoit des étapes conventionnelles de lithographie (avantageusement une 25 lithographie en ultraviolet profond), moins coûteuses pour réduire les dimensions de l'une des deux électrodes. Les contraintes sur les dimensions sont ainsi relâchées. L'étape de gravure permet avantageusement de minimiser la taille de la zone « active » d'une mémoire résistive de type Ox-RAM. Par ailleurs, la surface S2 n'a pas besoin d'être très petite ce qui favorise la reprise 30 de contact au niveau de la deuxième électrode. La présente invention propose ainsi un procédé simple, fiable et reproductible, permettant de relâcher les contraintes au niveau de la reprise de 3041808 5 contact en haut du point mémoire (pas d'étape de lithographie coûteuse), tout en minimisant la zone effective de formation du filament conducteur. La présente invention concerne également une cellule mémoire ou 5 dispositif mémoire comprenant un empilement de couches comprenant une première électrode, une deuxième électrode et une couche diélectrique positionnée entre la première électrode. La deuxième électrode forme un élément en saillie au-dessus de la couche diélectrique. Cet élément en saillie présente des flancs inclinés par rapport à la perpendiculaire à un plan dans 10 lequel s'étend principalement la couche diélectrique ou courbes de manière à ce que l'élément en saillie définisse une première surface S1 en regard de la couche diélectrique et une deuxième surface S2, opposée à la première, la première surface S1 étant inférieure à la deuxième surface S2. La présente invention concerne également une cellule mémoire 15 comprenant un empilement de couches comprenant une première électrode et une couche diélectrique. Une deuxième électrode, positionnée sur la couche diélectrique, est configurée de sorte à former un élément en saillie au-dessus de la couche diélectrique présentant des flancs inclinés, l'angle a entre les flancs de la deuxième électrode formant un angle aigu avec le plan dans lequel 20 s'étend principalement la couche diélectrique. De manière particulièrement avantageuse, les flancs de l'élément en saillie formant la deuxième électrode sont courbes ou inclinés. Pour ce faire, on effectue une gravure standard comprenant une sur-gravure de la deuxième 25 électrode de sorte à former un élément en saillie dont le profil est sensiblement concave ou trapézoïdal rentrant. Cette approche formant des flancs inclinés, n'est pas standard. En effet, dans les dispositifs microélectroniques, on cherche généralement à obtenir des profils les plus droits possibles ou avec une pente « sortante » (pour que les dépôts réalisés par la suite soient conformes). 30 Avantageusement, afin de réduire l'instabilité observée cycle après cycle dans la cellule mémoire, la présente invention permet de réduire la surface de contact entre l'au moins une électrode parmi les première et 3041808 6 deuxième électrodes et la couche diélectrique. Plus la surface de contact entre l'une des électrodes et la couche diélectrique est réduite, plus le filament conducteur sera guidé dans sa croissance, et plus les caractéristiques électriques seront reproductibles. 5 Lorsque la surface de contact entre l'au moins une électrode parmi la première électrode et la deuxième électrode et la couche diélectrique est importante, le nombre de chemins parasites de filaments conducteurs qui peuvent être crées lors d'étapes de programmation est élevé, ce qui peut générer une variabilité importante des performances cycle-à-cycle et/ou cellule à cellule. 10 La présente invention ne requiert pas un ajustement de l'épaisseur de la couche diélectrique. Avantageusement, la couche diélectrique sera « intègre » et non modifiée par la chimie de gravure utilisée lors d'étapes ultérieures du procédé. Ainsi, la présente invention présente une solution alternative ne 15 nécessitant pas une modification de la fabrication de la cellule mémoire suite à un ajustement de la couche diélectrique. Le procédé selon la présente invention permet de réduire la surface « active » du point mémoire, avantageusement d'un facteur 1000 (par exemple, 20 de 100 nanomètres à 10 nanomètres de dimensions latérales), tout en permettant de réaliser le point mémoire en utilisant des techniques de lithographie relâchées (par exemple une lithographie classique en ultraviolet profond, en anglais « deep UV »), et en ne posant pas de problème spécifique lors de la reprise de contact sur le via supérieur. De la même façon, des 25 techniques de lithographie optique standard pourront être utilisées, avec des alignements (en anglais « overlay »), sur le point mémoire, non critiques. Le procédé est, par ailleurs, facile à mettre en oeuvre, ne nécessitant pas des niveaux de lithographie coûteux et difficiles. 30 Un autre objet de la présente invention concerne un dispositif microélectronique comprenant une pluralité de cellules mémoire selon l'invention. Par dispositif microélectronique, on entend tout type de dispositif réalisé avec des moyens de la microélectronique. Ces dispositifs englobent 3041808 7 notamment en plus des dispositifs à finalité purement électronique, des dispositifs micromécaniques ou électromécaniques (MEMS, NEMS...) ainsi que des dispositifs optiques ou optoélectroniques (MOEMS...) 5 BREVE INTRODUCTION DES FIGURES D'autres caractéristiques, buts et avantages de la présente invention apparaîtront à la lecture de la description détaillée qui suit, en regard des dessins annexés, donnés à titre d'exemples, non limitatifs, et sur lesquels les figures 1 à 5 illustrent chacune une étape d'un exemple de procédé de 10 réalisation de la présente invention: - La FIGURE 1 illustre une vue en coupe d'une étape de dépôt d'un empilement de couches formant une cellule mémoire, comprenant une couche diélectrique disposée entre deux électrodes. - La FIGURE 2 illustre une vue en coupe d'une étape de lithographie 15 visant à former un élément en saillie. - La FIGURE 3 illustre une vue en coupe de l'élément en saillie formant une des électrodes. - La FIGURE 4 illustre une vue en coupe d'une étape de dépôt d'une couche diélectrique recouvrant l'élément en saillie. 20 - La FIGURE 5 illustre une vue en coupe d'une étape de formation d'une reprise de contact sur l'électrode formée par l'élément en saillie. Les dessins sont donnés à titre d'exemples et ne sont pas limitatifs de l'invention. Ils constituent des représentations schématiques de principe 25 destinées à faciliter la compréhension de l'invention et ne sont pas nécessairement à l'échelle des applications pratiques. En particulier, les épaisseurs relatives des différentes couches et substrats peuvent ne pas être représentatives de la réalité. 30 DESCRIPTION DETAILLEE Avant d'entamer une revue détaillée de modes de réalisation de l'invention, sont énoncées ci-après des caractéristiques optionnelles qui 3041808 8 peuvent éventuellement être utilisées suivant toute association ou alternativement : L'étape de définition du contour de la deuxième électrode est effectuée de manière à ce que l'élément en saillie définisse une première surface 5 51 en regard de la couche diélectrique et une deuxième surface S2, opposée à la première, la première surface 51 étant inférieure à la deuxième surface S2; lesdites surfaces 51, S2 s'étendant sensiblement parallèlement au plan dans lequel la couche diélectrique s'étend principalement. Ainsi, 51, S2 s'étendent perpendiculairement à 10 l'épaisseur de la couche diélectrique. Cette étape comprend au moins une gravure. L'étape de définition comprend une gravure effectuée de manière à définir les flancs inclinés et les surfaces 51 et S2. L'étape de définition comprend une gravure selon une dimension en 15 épaisseur de la deuxième électrode. Autrement dit, l'étape de définition comprend une gravure anisotrope. La gravure est au moins en partie isotrope. La gravure comporte une phase chimique, de préférence choisie parmi une gravure sèche. 20 On modifie au moins le temps de gravure pour ajuster l'inclinaison des flancs de la deuxième électrode, formés par la gravure de ladite deuxième électrode. De préférence les flancs inclinés de la deuxième électrode forment un angle a aigu avec le plan dans lequel s'étend principalement la couche 25 diélectrique. L'étape de définition comprend une gravure effectuée de manière à définir les flancs de la deuxième électrode formant l'angle a avec le plan dans lequel s'étend principalement la couche diélectrique. L'angle a est compris entre 10° et 80°. 30 L'angle a est constant ou non sur la hauteur des flancs. Le ratio entre la première surface 51 et la deuxième surface S2 de la deuxième électrode est inférieur à 0,8. Il est de préférence compris entre 3041808 9 0,01 et 0,25 (0,01 correspondant à 11=0,1 *12 soit une réduction de 90% de 12 et 0,25 correspondant à 12=0,511 soit une réduction de 12 de 50%). L'élément en saillie présente une largeur 11 au niveau de sa face en contact avec la couche diélectrique et présente une largeur 12 au niveau 5 de sa face opposée à celle en contact avec la couche diélectrique, et dans lequel le 11 est inférieure à 12. Autrement dit, l'élément en saillie comprend une première dimension de largeur 11 de la première surface S1 inférieure à une deuxième dimension de largeur 12 de la deuxième surface S2. 10 Avantageusement le ratio 11/12 entre la première dimension de largeur 11 et la deuxième dimension de largeur 12 est inférieur à 0,9 et est de préférence compris entre 0,1 et 0,5. L'élément en saillie présente une longueur L1 au niveau de sa face en contact avec la couche diélectrique et présente une largeur L2 au niveau 15 de sa face opposée à celle en contact avec la couche diélectrique, et dans lequel le L1 est inférieure à L2. Avantageusement les ratios mentionnés précédemment concernant 11 et 12 sont égaux aux ratios concernant L1 et L2. 20 L'étape de définition du contour de ladite deuxième électrode comprend une gravure au moins partielle dans l'épaisseur de la couche diélectrique. Cette étape de gravure peut contribuer à minimiser un peu plus 11 ; ainsi, sur un empilement Hf02/Deuxième électrode (Ti 10 nm + TiN 50 nm), les chimies de gravure utilisées pour graver la couche de 25 Hf02 sont non sélectives par rapport au Ti et au TiN. En gravant la couche de Hf02 partiellement ou non, la deuxième électrode continuera à être gravée. Le dépôt de la deuxième électrode est effectué en pleine plaque. L'étape de définition du contour de la deuxième électrode comprend une 30 lithographie pour définir le motif de la deuxième électrode, de préférence une lithographie en ultraviolet profond. Après l'étape de formation de la deuxième électrode, on dépose une couche diélectrique au moins sur les flancs et la deuxième surface de 3041808 10 l'élément en saillie formant la deuxième électrode et sur la couche diélectrique, le dépôt de la couche diélectrique étant de préférence un dépôt conforme. De manière préférée, la couche diélectrique est une couche d'oxyde. 5 Alternativement elle peut être formée par une autre couche. Après la formation de la couche diélectrique, une étape de planarisation de ladite couche diélectrique réalisée par un polissage mécano-chimique. La planarisation est réalisée par un polissage mécano-chimique, la gravure permet d'abaisser la hauteur de la couche 500. 10 Préférentiellement, l'étape de planarisation est suivie par une étape de gravure pour « abaisser » le niveau de l'oxyde. Cependant, il est également possible de n'utiliser qu'une étape de polissage mécano-chimique (ayant dans ce cas, le but premier de planariser la surface mais également d'abaisser la hauteur de diélectrique). 15 Préférentiellement, on forme, dans ladite couche diélectrique, un passage pour accéder à la deuxième électrode (via). On remplit, au moins en partie, le passage par un matériau conducteur de sorte à former une reprise de contact pour la deuxième électrode. Alternativement, il est également possible d'abaisser le niveau du 20 diélectrique jusque sur le point mémoire, puis de déposer un matériau conducteur, et de le graver pour délimiter la zone de reprise contact. Une couche diélectrique est positionnée au moins sur les flancs et la deuxième surface de l'élément en saillie formant la deuxième électrode et sur la couche diélectrique. 25 Préférentiellement, dans ladite couche diélectrique est formé un passage pour accéder à la deuxième électrode. Le passage est, au moins en partie, rempli d'un matériau conducteur de sorte à former une reprise de contact pour la deuxième électrode. Le contour de l'élément en saillie formant la deuxième électrode est 30 trapèze dont le côté en regard de la couche diélectrique est plus petit que le côté opposé à la couche diélectrique. Ce contour forme un trapèze rentrant. le contour de l'élément en saillie formant la deuxième électrode forme un 3041808 11 profil concave. le contour de l'élément en saillie formant la deuxième électrode présente : - deux faces sensiblement parallèles entre elles et parallèles à la couche 5 diélectrique - des flancs, de préférence deux paires de flancs, joignant lesdites deux faces sensiblement parallèles, les flancs étant courbés, de préférence vers l'intérieur de la saillie. Ainsi les flancs ne sont pas obligatoirement droits, ils peuvent être courbés. De préférence les valeurs des angles a 10 et II mentionnées ci-dessus se retrouvent pour les deux paires de flancs. Il est précisé que dans le cadre de la présente invention, le terme « sur » ne signifie pas obligatoirement « au contact de ». Ainsi, par exemple, le dépôt d'une couche sur une autre couche, ne signifie pas obligatoirement que 15 les deux couches sont directement au contact l'une de l'autre mais cela signifie que l'une des couches recouvre au moins partiellement l'autre en étant soit directement à son contact, soit en étant séparée d'elle par un film, encore une autre couche ou un autre élément. 20 L'expression la zone de l'élément A est située « au droit » ou « au regard» de l'élément B signifie que la zone de l'élément A et l'élément B sont superposés, en contact direct ou non, suivant une direction perpendiculaire au plan principal dans lequel s'étend la couche diélectrique. 25 La cellule mémoire selon la présente invention comporte des éléments de dimensions microniques et/ou nanométriques. La description qui suit a pour but préférentiel de présenter une cellule mémoire et son procédé de réalisation en référence aux figures 1 à 5. 30 La figure 1 illustre une cellule mémoire comprenant une couche diélectrique 300 disposée entre une première électrode 100 et une deuxième électrode 200. De manière préférée, la couche diélectrique est une couche d'oxyde. Alternativement elle peut être formée par une autre couche. A titre 3041808 12 préféré, on forme d'abord la première électrode 100, puis on dépose la couche diélectrique 300 sur la première électrode 100, et enfin on forme la deuxième électrode 200 sur la couche diélectrique 300. Selon un mode particulièrement avantageux, au moins une couche mais préférentiellement toutes les couches 5 formant la première électrode 100, la deuxième électrode 200 et la couche diélectrique 300 sont déposées en pleine plaque, autrement dit sur toute la surface. De préférence, les dépôts sont conformes. Préférentiellement, la première électrode 100 peut être formée en un 10 matériau, par exemple, choisi parmi le Platine (Pt), le nitrure de titane (TiN), ou le nitrure de tantale (TaN). Selon un exemple de réalisation non limitatif de l'invention, la première électrode 100 peut être formée d'un empilement de couches comprenant, par exemple, de manière successive, une couche de titane (Ti) d'une épaisseur de 10 nanomètres (nm), une couche à base d'un 15 alliage de cuivre et d'aluminium (AICu) d'une épaisseur d'environ 440 nm, d'une couche de titane (Ti) d'une épaisseur de 10 nm et d'une couche de nitrure de titane (TiN) d'une épaisseur de 40 nm. Préférentiellement, la deuxième électrode 200 peut être formée en un matériau à base de titane (Ti), tantale (Ta), hafnium (Hf), de zirconium (Zr), par 20 exemple. Selon un exemple de réalisation, la deuxième électrode 200 est formée d'un empilement de couches comprenant, par exemple, une couche de titane 201 et une couche de nitrure de titane 202. La couche diélectrique 300 est, quant à elle, de préférence choisie parmi un oxyde métallique, par exemple à base d'oxyde d'hafnium (Hf02), d'oxyde de 25 titane (TiO2), d'oxyde de tantale (Ta205), d'oxyde de Nickel (NiO), d'oxyde de Zinc (ZnO) ou de bicouches (par exemple de type A1203/Hf02). La figure 2 illustre une étape de lithographie de sorte que la deuxième électrode 200 forme un élément en saillie 250 au-dessus de la couche 30 diélectrique 300. L'étape de lithographie est destinée à définir des motifs dans la deuxième électrode 200. Selon un mode réalisation préféré mais non limitatif de l'invention, le motif sera formé par une technique de photolithographie optique ou extrême de type ultra- 3041808 13 violet (UV) ou par nano-impression ou par faisceau d'électrons (« ebeam » en anglais). Selon un mode de réalisation préféré, on utilise une lithographie de type ultraviolet profond (an anglais « deep UV », acronyme DUV). Cette méthode a 5 l'avantage d'être moins coûteuse, plus industrialisable, plus communément utilisée, et également plus rapide. La lithographique comprend par exemple trois étapes principales: étalement (ou couchage) d'une couche de résine 400 sur la deuxième électrode 200, exposition du film de résine 400 et développement. La résine 400 peut être 10 de tonalité positive ou négative. Selon un autre mode de réalisation, on réalise une lithographie, par exemple, par faisceau d'électrons ou lithographie électronique, destinée à définir des motifs dans la deuxième électrode 200 ; lesdits motifs pouvant avoir une surface de l'ordre du micromètre carré, et avantageusement de l'ordre de la 15 centaine de nanomètres carrés. Pour des dimensions supérieures à 100nm, on n'a pas du tout intérêt à utiliser la lithographie par faisceau d'électrons (trop long, trop coûteux, etc.), la lithographie par faisceau d'électrons est utilisée pour repousser les limites de la lithographie optique et de dessiner des motifs avec une résolution pouvant aller jusqu'à des dimensions de l'ordre des déca- 20 nanomètres. Afin de réaliser les motifs de faible dimension surfacique, une couche de résine 400, de préférence «négative», est utilisée lors de la lithographie électronique. La figure 3 illustre l'étape de définition du contour de la deuxième électrode 200 de sorte à former un élément en saillie 250. 25 Après l'étape de lithographie, on réalise une étape de gravure de la deuxième électrode 200 dans son épaisseur, le but étant de révéler un élément en saillie 250 formant la deuxième électrode 200, par transfert du motif formé préalablement dans la couche de résine 400. La couche de résine 400 préalablement formée va permettre de protéger la 30 zone de la deuxième électrode 200 qui n'aura pas à être gravée ou qui devra être gravée dans une moindre mesure (c'est-à-dire le haut du motif). La gravure de la deuxième électrode 200 est au moins en partie isotrope. La gravure est, par exemple, réalisée par gravure au plasma. Elle se décompose 3041808 14 en plusieurs étapes : dans un premier temps, la gravure est « standard » : elle comporte préférentiellement une étape de « breakthrough » en anglais, destinée à graver la couche d'oxyde superficielle formée en surface du matériau 200, puis elle est majoritairement anisotrope (pour pouvoir 5 efficacement transférer le motif de résine dans la couche à graver 200), et enfin en dernier lieu davantage « chimique» pour pouvoir assurer une bonne sélectivité de gravure par rapport à une couche d'arrêt (ici la couche diélectrique 300). Cette dernière étape est classiquement appelée « sur-gravure » ou « over-etch » en anglais. Usuellement, elle est utilisée pour 10 enlever le reliquat de matériau après gravure, mais elle est minimisée pour ne pas obtenir des profils « rentrants ». Dans ce cas, l'étape d' «over-etch » est volontairement prolongée pour attaquer latéralement la couche définissant la deuxième électrode 200. La deuxième électrode 200, par exemple en TiN/Ti, peut être gravée avec une chimie en C12/Ar ou bien en C12/02. Le temps 15 d' «over-etch » choisi est compris entre 10% et 90% du temps nécessaire pour la gravure anisotrope (usuellement appelé « main-etch » en anglais). La couche de résine 400 restante est ensuite retirée. L'élément en saillie 250 obtenu par gravure de la couche 200 a, de préférence, une forme « trapézoïdale » rentrante ou un profil concave. L'élément en saillie 20 comprend une première surface S1 251 en regard de ou au contact de la couche diélectrique 300 et une deuxième surface S2 252, opposée à la première S1 251. Avantageusement la première surface S1 251 est inférieure à la deuxième surface S2 252. Les surfaces S1, S2 251, 252 s'étendent perpendiculairement à l'épaisseur de la couche diélectrique 300. 25 De préférence le ratio S1/S2 entre la première surface S1 251 et la deuxième surface S1 252 de l'élément en saillie 250 de la deuxième électrode 200 est inférieur à 0,8 et est compris entre 0,01 et 0,25. L'élément en saillie 250 comprend une première dimension de largeur 11 de la première surface S1 251 inférieure à une deuxième dimension de largeur 30 12 de la deuxième surface S2 252. Le ratio entre la première dimension de largeur 11 et la deuxième dimension de largeur 12 est compris entre 0,1 et 0,9, et préférentiellement compris entre 0,1 et 0,5. 3041808 15 De manière particulièrement avantageuse, les flancs 255 de l'élément en saillie 250 de la deuxième électrode 200 sont courbes ou inclinés. L'angle a entre les flancs 255 de la deuxième électrode 200 forme un angle aigu avec le plan dans lequel s'étend la couche diélectrique 300. Le flanc 255 présente une 5 face externe tournée vers l'extérieur de l'élément en saillie 250 et une face interne, cette dernière définissant l'espace occupé par l'élément en saillie 250. Du fait de l'inclinaison du flanc 255, la face externe du flanc 255 est tournée en regard de la face supérieure de la couche diélectrique 300. L'angle a est formé entre la face externe du flanc et la face supérieure de la couche 10 diélectrique 300. Un angle R est formé entre la face interne du flanc et la face supérieure de la couche diélectrique 300. Les angles a et R forment avantageusement des angles supplémentaires (la somme de leur mesure faisant 180 degrés). L'angle a est, de préférence, compris entre 10° et 80°. L'angle a est constant ou peut au contraire varier sur la hauteur du flanc. 15 Pour créer un profil concave de l'élément en saillie 250 et notamment favoriser la formation de flancs 255 inclinés, une gravure standard avec une sur-gravure (en anglais « overetch ») spécifique est de préférence requise. Pour ce faire, on effectue une gravure standard comprenant une surgravure de la deuxième électrode de sorte à former un élément en saillie dont le profil est 20 sensiblement concave ou trapézoïdal rentrant. Cette approche formant des flancs inclinés, n'est pas standard. En effet, dans les procédés connus de réalisation de dispositifs microélectroniques, on cherche généralement à obtenir des profils les plus droits possibles ou avec une pente « sortante » (pour que les dépôts réalisés 25 par la suite soient conformes). Pour obtenir un profil vertical, la sur-gravure est habituellement minimisée et ne sert qu'à enlever le reliquat de matériau après gravure. La sur-gravure est essentiellement chimique et donne des profils fortement isotropes en cas de temps de gravure fortement prolongé. Dans le cadre de la présente invention, on modifie avantageusement au 30 moins le temps de sur-gravure pour ajuster l'inclinaison des flancs 255 (soit l'angle a) de l'élément en saillie 250, formés par la gravure de la deuxième électrode 200. Plus exactement, on fait varier le ratio entre le temps de gravure de l'over-etch et le temps de la gravure anisotrope (également appelée gravure 3041808 16 « main-etch » en anglais). Cela revient à jouer sur le ratio entre le bombardement ionique et la dissociation des ions dans le plasma, ou encore sur le rapport : puissance des bobines/puissance des électrodes. Le temps d'over-etch choisi est compris entre 10% et 90% du temps nécessaire 5 pour la gravure anisotrope (usuellement appelé « main-etch »). Selon un mode de réalisation, l'étape de définition du contour de ladite deuxième électrode 200 comprend une gravure au moins partielle dans l'épaisseur de la couche diélectrique 300. Cette étape de gravure peut contribuer à minimiser un peu plus 11 ; ainsi, sur un empilement Hf02/Deuxième Electrode (Ti 10 nm + TiN 50 10 nm), les chimies de gravure utilisées pour graver la couche de Hf02 sont non sélectives par rapport au Ti et au TiN. En gravant la couche de Hf02 partiellement ou non, la deuxième électrode 200 continuera à être gravée. Avantageusement, l'élément en saillie 250 présente, outre la paire de flancs 255, une autre paire de flancs 253 qui s'étend depuis les faces de 15 l'élément en saillie 250 qui sont parallèles à la couche 300. De manière avantageuse ces flancs 253 présentent la même inclinaison ou la même courbure que les flancs 255. L'inclinaison ou la courbure des flancs 253 est formée au cours des mêmes étapes que l'inclinaison ou la courbure des flancs 255. 20 Comme illustré en figure 3B, la longueur L1 de la première surface S1 251 l'élément en saillie 250 est inférieure à la longueur L2 de la deuxième surface S2 252. Les ratios concernant les longueurs L1 et L2 sont de préférence égaux aux ratios mentionnés dans la présente description concernant les largeurs 11 et 12. 25 La figure 4 illustre une étape de formation d'une couche diélectrique 500, après l'étape de formation de l'élément en saillie 250 formant la deuxième électrode 200. La couche diélectrique 500 est réalisée de sorte à recouvrir, de préférence, toute la cellule mémoire et au moins l'élément en saillie 250 et la 30 couche diélectrique 300. Préférentiellement, la couche diélectrique 500 comprend un matériau isolant, par exemple choisi parmi l'oxyde de silicium (Si02), le nitrure de silicium (SiN), le carbure de silicium (SiC). Selon un mode de réalisation la couche diélectrique 3041808 17 500 comprend une seule couche, par exemple à base d'oxyde de silicium. Selon un autre mode de réalisation illustré en figure 4, mais non limitatif de l'invention, la couche diélectrique 500 est formée d'une bi-couche dont une première couche 501, par exemple, de nitrure de silicium d'une épaisseur de 30 5 nanomètres et une deuxième couche 502, par exemple, d'oxyde de silicium d'une épaisseur de 300 nanomètres. Le dépôt de SiN se fait par exemple en utilisant une technique de dépôt chimique en phase vapeur assisté par plasma (acronyme PECVD en anglais pour « Plasma Enhanced Chimical Vapor Deposition »). De préférence le dépôt de la première couche 501 est un dépôt 10 conforme. La deuxième couche 502 quant à elle, forme une couche d'encapsulation qui encapsule la deuxième électrode 200 et la première couche 501. L'épaisseur de la couche diélectrique 500 est comprise entre 50 nm et 500 nm, de préférence de l'ordre de 300 nm. Cette épaisseur dépend de la 15 hauteur maximale de l'élément en saillie 250, autrement dit de l'épaisseur de la deuxième électrode 200, initialement déposée. Avantageusement, la possibilité d'un dépôt de la couche diélectrique 500 est faisable, même sur des réductions de dimensions importantes (jusqu'à 10 nanomètres au pied de l'élément en saillie 250. 20 La figure 5 illustre une étape de réalisation d'une reprise de contact 600 à partir de l'élément en saillie 250 formant la deuxième électrode 200. Pour réaliser une telle reprise de contact 600, optionnellement on effectue une étape de planarisation de la couche diélectrique 500 afin d'aplanir la surface de ladite 25 couche diélectrique 500. Selon un mode de réalisation, la planarisation est réalisée par un polissage mécano-chimique. Cette planarisation initiale peut être poursuivie par un polissage mécano-chimique ou bien, préférentiellement, par une gravure, de préférence mais non limitativement, par voie sèche. De préférence, cet enchaînement d'étapes est réalisé de sorte à laisser une 30 épaisseur pour la couche diélectrique 500 restante supérieure à l'épaisseur de la deuxième électrode 200 initialement déposée (soit la hauteur de l'élément en saillie 250). Cette épaisseur est prise par rapport à la référence de la couche d'oxyde 300. 3041808 18 On forme ensuite un passage 650 (appelé communément via) dans ladite couche diélectrique 500 de sorte à former un accès à l'élément en saillie 250, formant la deuxième électrode 200. Pour ce faire, on réalise une étape de lithographie standard de sorte à former un motif dans la couche diélectrique 5 500. Il s'ensuit une étape de gravure de ladite couche diélectrique 500 de sorte à former l'accès à la deuxième électrode 200. Avantageusement, la couche diélectrique 300 reste protégée par la couche diélectrique 500 restante et n'est pas modifiée (en termes de composition, d'oxydation potentielle) par des étapes technologiques (gravure, stripping, polissage, etc.) et garde donc son intégrité. 10 Une fois le passage 650 formé dans la couche diélectrique 500 donnant un accès direct à la deuxième électrode 200, via l'élément en saillie 250, on effectue une étape de remplissage dudit passage 650 par un matériau conducteur de sorte à former une reprise de contact 600 sur le point mémoire. Selon un mode de réalisation, le matériau conducteur formant la reprise de 15 contact 600 pour la deuxième électrode 200 comprend un matériau à base de titane (Ti), tantale (Ta), d'aluminium (AI), de cuivre (Cu), de tungstène (W) par exemple. Ce matériau de remplissage peut être constitué d'une couche ou de plusieurs couches. Alternativement, il est également possible d'abaisser le niveau de la couche 20 diélectrique 500 jusque sur le point mémoire, puis de déposer un matériau conducteur (nature de matériau précédemment précisé) et de le graver pour délimiter la zone de reprise de contact. Avantageusement, pour ce type de cellule mémoire, la reprise de contact 600 sur la deuxième électrode 200 et également sur la première 25 électrode est facilitée puisque les électrodes 100, 200 conservent de larges surfaces. La cellule mémoire illustrée en figure 5 comprend une première zone 301 où les première et deuxième électrodes 100, 200 sont séparées d'une 30 distance dl, correspondant à l'épaisseur de la couche diélectrique 300 déposée initialement sur la première électrode 100. La cellule mémoire comprend une deuxième zone 302 où les première et deuxième électrodes 100, 200 sont séparées d'une distance d2 correspondant à l'épaisseur de la couche 3041808 19 diélectrique 300 déposée initialement sur la première électrode 100 à laquelle s'ajoute l'épaisseur de la couche diélectrique 500, de préférence, isolante électriquement. La distance dl, comme la distance d2 décrite par la suite, sont mesurées selon une direction perpendiculaire au plan principal dans lequel 5 s'étend la couche diélectrique 300. Sur les figures, cette direction est verticale. La distance dl correspond à la distance la plus courte séparant les première et deuxième électrodes 100, 200 dans la première zone 301. La distance d2 correspond à la distance la plus courte séparant les première et deuxième électrodes 100, 200 dans la deuxième zone 302. 10 Grâce à cette délimitation d'une première zone 301 et d'une deuxième zone 302 dans la couche diélectrique 300, délimitation avantageusement rendue possible par la formation de l'élément en saillie 250, il est possible de confiner les filaments conducteurs dans une zone spécifique (soit la première zone 301) de ladite couche diélectrique 300 ce qui permet potentiellement de 15 réduire la dispersion des filaments conducteurs. L'invention permet ainsi de réduire la variabilité cycles après cycles des résistances des états LRS et HRS et la variabilité de la fenêtre de programmation, ainsi que la variabilité cellule à cellule. Les performances de la cellule mémoire sont moins dégradées au cours du temps. 20 De la même manière, dans la présente invention, la surface de la deuxième électrode 200 a été réduite de sorte à réduire la surface de contact 251 entre ladite deuxième électrode 200 et la couche diélectrique 300. Avantageusement, en diminuant la surface de contact entre au moins une 25 électrode 100, 200 et la couche diélectrique 300, le nombre de chemins parasites est moindre. Les filaments conducteurs, possiblement formés, sont confinés suite à la diminution de la surface de contact entre la deuxième électrode 200 et la couche diélectrique 300. La réduction du nombre de chemins parasites peut avantageusement permettre de réduire encore 30 l'instabilité dans le temps des dispositifs à cellules mémoire et ainsi réduire la variabilité des performances de tels dispositifs, et également minimiser la dispersion des performances électriques entre les différentes cellules 3041808 20 mémoires, suite au confinement des filaments conducteurs dans une zone restreinte. Un mode de réalisation spécifique et non limitatif de l'invention va 5 maintenant être décrit. Selon cet exemple de réalisation donnée à titre indicatif, la couche diélectrique est une couche d'oxyde formée à base d'oxyde d'hafnium (Hf02) d'une épaisseur comprise entre 5 et 10 nm, la deuxième électrode 200 est formée d'une bi-couche comprenant une première couche 201 à base de titane 10 d'une épaisseur de 10 nm et une deuxième couche 202 à base de nitrure de titane d'une épaisseur de 50 nm et la couche diélectrique 500 est formée d'une bi-couche comprenant une première couche 501 à base de nitrure de silicium d'une épaisseur de 30 nm et une deuxième couche 502 à base d'oxyde de silicium d'une épaisseur de 300 nm. Dans ce mode de réalisation, la hauteur du 15 point mémoire, autrement dit la hauteur de l'élément en saillie 250 (ou épaisseur initiale de la deuxième électrode 200), est de l'ordre de 60 nm. Pour cet exemple de dispositif à cellule mémoire, la dimension critique (CD) en haut du point mémoire (soit sur la deuxième surface S2 252 de l'élément en saillie 250) est de l'ordre de 100 nm alors que la dimension critique (CD) en bas du 20 point mémoire (soit sur la première surface 51 251 de l'élément en saillie 250) est comprise entre 10 nm et 100 nm. La présente invention n'est pas limitée aux modes de réalisation précédemment décrits mais s'étend à tout mode de réalisation entrant dans la 25 portée des revendications. REVENDICATIONS1. Procédé de réalisation d'une cellule mémoire résistive à partir d'un empilement de couches comprenant au moins une première électrode (100) et une couche diélectrique (300) surmontant la première électrode (100), caractérisé en ce qu'il comprend au moins une étape de formation d'une deuxième électrode (200) comprenant : - une étape de dépôt de la deuxième électrode (200) sur la couche diélectrique (300), - une étape de définition du contour de la deuxième électrode (200), de sorte à ce que la deuxième électrode (200) forme un élément en saillie (250) au-dessus de la couche diélectrique (300) et présentant des flancs (255) inclinés par rapport à la perpendiculaire à un plan dans lequel s'étend principalement la couche diélectrique (300) ou courbes de manière à ce que l'élément en saillie (250) définisse une première surface 51 (251) en regard de la couche diélectrique (300) et une deuxième surface S2 (252), opposée à la première (251), la première surface 51 (251) étant inférieure à la deuxième surface S2 (252) ; lesdites surfaces 51, S2 (251, 252) s'étendant sensiblement parallèlement au plan dans lequel la couche diélectrique (300) s'étend principalement. 2. Procédé selon la revendication précédente dans lequel l'étape de définition du contour de la deuxième électrode (200) comprend au moins une gravure effectuée de manière à définir les flancs (255) de la deuxième électrode (200), la gravure étant effectuée selon une dimension en épaisseur de la deuxième électrode (200). 3. Procédé selon la revendication précédente dans lequel la gravure est au moins en partie isotrope. 4. Procédé selon l'une quelconque des deux revendications précédentes dans lequel la gravure comporte une phase chimique, de préférence une 304 180 8 22 gravure sèche. 5. Procédé selon l'une quelconque des deux revendications précédentes dans lequel on modifie au moins le temps de gravure pour ajuster la 5 courbure ou l'inclinaison des flancs (255) de la deuxième électrode (200), formés par la gravure de ladite deuxième électrode (200). 6. Procédé selon l'une quelconque des revendications précédentes dans lequel le ratio S1/S2 entre la première surface S1 (251) et la deuxième 10 surface S1 (252) de la deuxième électrode (200) est inférieur à 0,8 et est de préférence compris entre 0,01 et 0,25. 7. Procédé selon l'une quelconque des revendications précédentes dans 15 lequel l'étape de définition du contour de la deuxième électrode (200) est effectuée de manière à ce que les flancs forment un angle a aigu avec le plan dans lequel s'étend principalement la couche diélectrique (300). 8. Procédé selon la revendication précédente dans lequel l'angle a aigu est 20 compris entre 10° et 80°. 9. Procédé selon l'une quelconque des deux revendications précédentes dans lequel l'élément en saillie (250) présente une largeur 11 au niveau 25 de sa face en contact avec la couche diélectrique (300) et présente une largeur 12 au niveau de sa face opposée à celle en contact avec la couche diélectrique (300), et dans lequel le 11 est inférieure à 12. 30 10. Procédé selon la revendication précédente dans lequel le ratio 11/12 entre la première dimension de largeur 11 et la deuxième dimension de largeur 12 est inférieur à 0,9 et est de préférence compris entre 0,1 et 0,5. 35 11. Procédé selon l'une quelconque des revendications précédentes dans lequel ladite étape de dépôt de la deuxième électrode (200) est effectuée en pleine plaque. 3041808 23 12. Procédé selon l'une quelconque des revendications précédentes dans lequel l'étape de définition du contour de la deuxième électrode (200) comprend au moins une lithographie pour définir le motif de la deuxième 5 électrode (200), de préférence une lithographie en ultraviolet profond. 13. Procédé selon l'une quelconque des revendications précédentes dans lequel, après ladite étape de formation de la deuxième électrode (200), 10 on dépose une couche diélectrique (500) au moins sur les flancs (255) et la deuxième surface S2 (252) de l'élément en saillie (250) formant la deuxième électrode (200) et sur la couche diélectrique (300), le dépôt de la couche diélectrique (500) étant de préférence un dépôt conforme. 15 14. Procédé selon la revendication précédente comprenant, après la formation de la couche diélectrique (500), une étape de planarisation de ladite couche diélectrique (500) réalisée par un polissage mécano-chimique. 20 15. Procédé selon l'une quelconque des deux revendications précédentes dans lequel on forme, dans ladite couche diélectrique (500), un passage (650) pour accéder à la deuxième électrode (200). 25 16. Cellule mémoire comprenant un empilement de couches comprenant une première électrode (100), une deuxième électrode (200) et une couche diélectrique (300) positionnée entre la première électrode (100), 30 la deuxième électrode (200), caractérisé en ce que la deuxième électrode (200) forme un élément en saillie (250) au-dessus de la couche diélectrique (300) présentant des flancs (255) inclinés par rapport à la perpendiculaire à un plan dans lequel s'étend principalement la couche diélectrique (300) ou courbes de manière à ce que l'élément en saillie 35 (250) définisse une première surface S1 (251) en regard de la couche diélectrique (300) et une deuxième surface S2 (252), opposée à la première (251), la première surface S1 (251) étant inférieure à la 3041808 24 deuxième surface S2 (252) ; lesdites surfaces S1, S2 (251, 252) s'étendant sensiblement parallèlement au plan dans lequel la couche diélectrique (300) s'étend principalement. 5 17. Cellule mémoire selon la revendication précédente dans laquelle le ratio S1/S2 entre la première surface S1 (251) et la deuxième surface S1 (252) de la deuxième électrode (200) est inférieur à 0,8 et est de préférence compris entre 0,01 et 0,25. 10 18. Cellule mémoire selon l'une quelconque des deux revendications précédentes dans laquelle les flancs obliques ou inclinés forment un angle a aigu avec le plan dans lequel s'étend principalement la couche diélectrique (300). 15 19. Cellule mémoire selon la revendication précédente dans laquelle l'angle a est compris entre 10° et 80°. 20. Cellule mémoire selon l'une quelconque des quatre revendications 20 précédentes dans laquelle l'élément en saillie (250) présente une largeur 11 au niveau de sa face en contact avec la couche diélectrique (300) et présente une largeur 12 au niveau de sa face opposée à celle en contact avec la couche diélectrique (300), et dans laquelle le 11 est inférieure à 12. 25 21. Cellule mémoire selon la revendication précédente dans laquelle le ratio 11/12 entre la première dimension de largeur 11 et la deuxième dimension de largeur 12 est inférieur à 0,9 et est de préférence compris entre 0,1 et 30 0,5. 22. Cellule mémoire selon l'une quelconque des six revendications précédentes, comprenant une couche diélectrique (500) positionnée au 35 moins sur les flancs (255) et la deuxième surface S2 (252) de l'élément en saillie (250) formant la deuxième électrode (250) et sur la couche 3041808 25 diélectrique (300). 23. Cellule mémoire selon l'une quelconque des sept revendications 5 précédentes dans laquelle le contour de l'élément en saillie formant la deuxième électrode est trapèze dont le côté en regard de la couche diélectrique (300) est plus petit que le côté opposé à la couche diélectrique (300). 10 24. Cellule mémoire selon l'une quelconque des revendications 16 à 22 dans laquelle le contour de l'élément en saillie formant la deuxième électrode forme un profil concave. 25. Dispositif microélectronique comprenant une pluralité de cellules 15 mémoire selon l'une quelconque des revendications 16 à 24.